(57)【要約】  本発明によれば、下記の一般式（１）で表される遷移金属錯体（但し、一般式（１）中、Ｍは、周期律表第５族および第６族の遷移金属原子から選択される遷移金属原子を表し、Ｌは、特定の基の群から選択される配位子を表し、ｎは２〜６の整数であり、Ａは窒素原子またはリン原子を表し、Ｒ1、Ｒ2、Ｒ3およびＲ4は、それぞれ、置換基を有していてもよい炭素数１〜２０のアルキル基または置換基を有していてもよい炭素数６〜２０のアリール基を表す。）およびその製造方法が提供される。2015133075.tif 000009
2015133075.tif 000002
【特許請求の範囲】
【請求項１】
下記の一般式（１）で表される遷移金属錯体。
【化１】
2015133075.tif 000007
（一般式（１）中、Ｍは、周期律表第５族および第６族の遷移金属原子から選択される遷移金属原子を表し、ｎは２〜６の整数であり、Ｌは、ハロゲン基、オキソ基、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子を表し、それぞれ同じものであっても、異なるものであってもよく、さらに、互いに結合してＭと共に環構造を形成していてもよく、Ｌで表される配位子のうち、少なくとも１つは、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子であり、Ａは窒素原子またはリン原子を表し、Ｒ1、Ｒ2、Ｒ3およびＲ4は、それぞれ、置換基を有していてもよい炭素数１〜２０のアルキル基または置換基を有していてもよい炭素数６〜２０のアリール基を表し、それぞれ同じものであっても、異なるものであってもよく、さらに、互いに結合してＡと共に環構造を形成していてもよい。）
【請求項２】
請求項１に記載の遷移金属錯体を製造する方法であって、下記の一般式（２）で表される遷移金属錯体と下記の一般式（３）で表されるオニウム塩とを溶媒中で混合することを特徴とする遷移金属錯体の製造方法。
ＭＬmＬ´p      （２）
（一般式（２）中、Ｍは、周期律表第５族および第６族の遷移金属原子から選択される遷移金属原子を表し、Ｌは、ハロゲン基、オキソ基、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子を表し、これらの配位子が２個以上存在する場合には、これらの配位子は、それぞれ同じものであっても、異なるものであってもよく、さらに、互いに結合してＭと共に環構造を形成していてもよく、Ｌで表される配位子のうち、少なくとも１つは、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子であり、ｍは１〜５の整数であり、Ｌ´は中性配位子を表し、ｐは０または１である。）
【化２】
2015133075.tif 000008
（一般式（３）中、Ａは窒素原子またはリン原子を表し、Ｒ1、Ｒ2、Ｒ3およびＲ4は、それぞれ、置換基を有していてもよい炭素数１〜２０のアルキル基または置換基を有していてもよい炭素数６〜２０のアリール基を表し、それぞれ同じものであっても、異なるものであってもよく、さらに、互いに結合してＡと共に環構造を形成していてもよく、Ｘ-は、ハロゲン化物イオン、置換基を有していてもよいアルコキシドアニオン、置換基を有していてもよいアリーロキシドアニオンおよび置換基を有していてもよいカルボキシレートアニオンから選択されるアニオンを表す。）
【請求項３】
請求項１に記載の遷移金属錯体、および前記遷移金属錯体以外の有機金属化合物からなる助触媒を含んでなるメタセシス反応用触媒。
【発明の詳細な説明】
【技術分野】
【０００１】
本発明は、遷移金属錯体、その製造方法およびメタセシス反応用触媒に関する。さらに詳しくは、本発明は、メタセシス反応用触媒の構成成分などとして有用で、且つ、ハンドリング性に優れる遷移金属錯体およびその製造方法、並びに、当該遷移金属錯体を用いたメタセシス反応用触媒に関する。
【背景技術】
【０００２】
周期律表第５族または第６族の遷移金属原子を中心金属とする遷移金属錯体は、例えば、メタセシス反応のための触媒を構成する成分などとして有用であることが知られており、広く用いられている。【０００３】
近年、カルベン配位子を有する、周期律表第５族または第６族の遷移金属原子を中心金属とする遷移金属錯体が、触媒活性が極めて高く、助触媒などと併用することを必要としないなどの利点を有することから、メタセシス反応用触媒として注目を集めている。しかしながら、遷移金属錯体にカルベン配位子を導入することが容易ではないために、カルベン配位子を有する遷移金属錯体は、高価になる傾向があるという問題があった。また、カルベン配位子を有する遷移金属錯体は、水や酸素などに対して極めて敏感であることから、取扱いが容易でない（ハンドリング性が悪い）という問題もあった。そのため、カルベン配位子を有する遷移金属錯体に比して、比較的に合成が容易であり、また、水や酸素などに対する安定性に相対的に優れる、カルベン配位子を有さない周期律表第５族または第６族の遷移金属原子を中心金属とする遷移金属錯体のメタセシス反応用触媒への利用についても、引き続き、種々の検討が行われている。【０００４】
例えば、特許文献１、特許文献２および非特許文献１に開示されているように、金属上の置換基や配位子を適切に選択した周期律表第５族または第６族の遷移金属原子を中心金属とする遷移金属錯体は、環状オレフィンの開環メタセシス重合触媒の成分として用いうることが知られている。そして、開環メタセシス重合触媒の成分として使用する遷移金属錯体の置換基や配位子の違いに応じて、種々の立体特異性を持った環状オレフィン開環重合体が得られる。
【先行技術文献】
【特許文献】
【０００５】
【特許文献１】特開２００５−８９７４４号公報
【特許文献２】特開２００６−５２３３３号公報
【非特許文献】
【０００６】
【非特許文献１】“Ｍａｃｒｏｍｏｌｅｃｕｌｅｓ”，２００６年，第３９巻，ｐ．４６６３−４６７０
【発明の概要】
【発明が解決しようとする課題】
【０００７】
しかしながら、周期律表第５族または第６族の遷移金属原子を中心金属とする遷移金属錯体は、カルベン配位子を有する遷移金属錯体に比べると水や酸素などに対する安定性に優れるものの、それでもなお、水や酸素などに対する安定性は十分ではなく、ハンドリング性が悪いという問題を有している。【０００８】
そこで、本発明は、従来の周期律表第５族または第６族の遷移金属原子を中心金属とする遷移金属錯体に比して水や酸素などに対して安定であるためにハンドリング性に優れ、かつ、従来の周期律表第５族または第６族の遷移金属原子を中心金属とする遷移金属錯体と同様にメタセシス反応用触媒などとして利用可能な遷移金属錯体を提供することを目的とする。
【課題を解決するための手段】
【０００９】
本発明者は、上記目的を達成するために鋭意研究した結果、従来のタングステン錯体などの遷移金属錯体と、オニウム塩とを溶媒中で混合すると、オニウム塩が遷移金属錯体構造に取り込まれて新たな錯体が形成されること、並びに、形成された錯体は、元の錯体よりも水や酸素などに対する安定性に優れるものとなり、しかも、メタセシス反応用触媒としての活性を維持することを見出した。本発明は、この知見に基づいて、さらに検討を重ねることにより、完成するに至ったものである。【００１０】
かくして、本発明によれば、下記の一般式（１）で表される遷移金属錯体が提供される。【００１１】
【化１】
2015133075.tif 000003
【００１２】
ここで、上記一般式（１）中、Ｍは、周期律表第５族および第６族の遷移金属原子から選択される遷移金属原子を表し、ｎは２〜６の整数であり、Ｌは、ハロゲン基、オキソ基、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子を表し、それぞれ同じものであっても、異なるものであってもよく、さらに、互いに結合してＭと共に環構造を形成していてもよく、Ｌで表される配位子のうち、少なくとも１つは、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子であり、Ａは窒素原子またはリン原子を表し、Ｒ1、Ｒ2、Ｒ3およびＲ4は、それぞれ、置換基を有していてもよい炭素数１〜２０のアルキル基または置換基を有していてもよい炭素数６〜２０のアリール基を表し、それぞれ同じものであっても、異なるものであってもよく、さらに、互いに結合してＡと共に環構造を形成していてもよい。【００１３】
また、本発明によれば、上記の遷移金属錯体を製造する方法であって、下記の一般式（２）で表される遷移金属錯体と下記の一般式（３）で表されるオニウム塩とを溶媒中で混合することを特徴とする遷移金属錯体の製造方法が提供される。【００１４】
ＭＬmＬ´p      （２）【００１５】
上記一般式（２）中、Ｍは、周期律表第５族および第６族の遷移金属原子から選択される遷移金属原子を表し、Ｌは、ハロゲン基、オキソ基、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子を表し、これらの配位子が２個以上存在する場合には、これらの配位子は、それぞれ同じものであっても、異なるものであってもよく、さらに、互いに結合してＭと共に環構造を形成していてもよく、Ｌで表される配位子のうち、少なくとも１つは、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子であり、ｍは１〜５の整数であり、Ｌ´は中性配位子を表し、ｐは０または１である。【００１６】
【化２】
2015133075.tif 000004
【００１７】
上記一般式（３）中、Ａは窒素原子またはリン原子を表し、Ｒ1、Ｒ2、Ｒ3およびＲ4は、それぞれ、置換基を有していてもよい炭素数１〜２０のアルキル基または置換基を有していてもよい炭素数６〜２０のアリール基を表し、それぞれ同じものであっても、異なるものであってもよく、さらに、互いに結合してＡと共に環構造を形成していてもよく、Ｘ-は、ハロゲン化物イオン、置換基を有していてもよいアルコキシドアニオン、置換基を有していてもよいアリーロキシドアニオンおよび置換基を有していてもよいカルボキシレートアニオンから選択されるアニオンを表す。【００１８】
さらに、本発明によれば、上記の遷移金属錯体、および当該遷移金属錯体以外の有機金属化合物からなる助触媒を含んでなるメタセシス反応用触媒が提供される。
【発明の効果】
【００１９】
本発明によれば、従来の遷移金属錯体に比して水や酸素などに対して安定であるためにハンドリング性に優れ、かつ、従来の遷移金属錯体と同様にメタセシス反応用触媒の成分などとして利用可能な新規な遷移金属錯体を提供することができる。
【図面の簡単な説明】
【００２０】
【図１】［テトラｎ−ブチルアンモニウム］［フェニルイミドタングステン（ＶＩ）ペンタクロリド］のＯＲＴＥＰ図である。
【図２】［テトラｎ−ブチルアンモニウム］［ビス｛３，３’−ジ（ｔ−ブチル）−５，５’，６，６’−テトラメチル−２，２’−ビフェノキシ｝フェニルイミドタングステン（ＶＩ）クロリド］のＯＲＴＥＰ図である。
【発明を実施するための形態】
【００２１】
本発明の遷移金属錯体は、下記の一般式（１）で表される遷移金属錯体である。
【００２２】
【化３】
2015133075.tif 000005
【００２３】
一般式（１）中、Ｍは、周期律表第５族および第６族の遷移金属原子から選択される遷移金属原子を表し、ｎは２〜６の整数であり、Ｌは、ハロゲン基、オキソ基、置換基を有していてもよい（換言すれば、置換もしくは非置換の）アルコキシ基、置換基を有していてもよいアリーロキシ基、置換基を有していてもよいイミド基、置換基を有していてもよいアミド基、および置換基を有していてもよいアシルオキシ基から選択される配位子を表し、それぞれ同じものであっても、異なるものであってもよく、さらに、互いに結合してＭと共に環構造を形成していてもよく、Ｌで表される配位子のうち、少なくとも１つは、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子であり、Ａは窒素原子またはリン原子を表し、Ｒ1、Ｒ2、Ｒ3およびＲ4は、それぞれ、置換基を有していてもよい炭素数１〜２０のアルキル基または置換基を有していてもよい炭素数６〜２０のアリール基を表し、それぞれ同じものであっても、異なるものであってもよく、さらに、互いに結合してＡと共に環構造を形成していてもよい。
【００２４】
ここで、上記一般式（１）において、Ｍは、錯体の中心金属であり、周期律表第５族および第６族の遷移金属原子から選択される遷移金属原子である。本発明の遷移金属錯体の中心金属は、周期律表第５族および第６族の遷移金属原子から選択される遷移金属原子であれば特に限定されないが、周期律表第６族の遷移金属原子から選択される遷移金属原子であることが好ましく、なかでも、モリブデン原子またはタングステン原子がより好ましく、タングステン原子が最も好ましい。
【００２５】
上記一般式（１）において、Ｌは、ハロゲン基、オキソ基、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子を表す。なお、Ｌで表される配位子は錯体中に２個以上存在するが（すなわち、一般式（１）のｎは２以上であるが）、これらの配位子は、それぞれ、同一の配位子であっても、互いに異なる配位子であってもよく、また、少なくとも２つが互いに結合して、中心金属であるＭと共に環構造を形成していても良い。また、Ｌで表される配位子のうち、少なくとも１つは、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子である必要がある。Ｌで表される配位子の少なくとも１つが、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子であることにより、メタセシス反応用触媒の成分として利用した際に、メタセシス反応活性と立体選択性を得ることができる。具体的には、例えば重合反応に用いた場合には、Ｌで表される配位子がモノマーとの相互作用によってメタセシスの素反応に影響を与え、シス／トランス規則性とメソ／ラセモ規則性の異なる重合体を与えることができる。
【００２６】
一般式（１）において、Ｌで表される配位子としては、ハロゲン基、オキソ基、置換基を有していてもよいアルコキシ基、置換基を有していてもよいアリーロキシ基、置換基を有していてもよいイミド基がより好ましく用いられ、そのなかでも、ハロゲン基、置換基を有していてもよいアルコキシ基、置換基を有していてもよいアリーロキシ基および置換基を有していてもよいイミド基が特に好ましく用いられる。これらから選択される基のみをＬで表される配位子として有する遷移金属錯体は、より水や酸素などに対する安定性に優れると共に、他の有機金属化合物からなる助触媒と組み合わせて用いることによって、より活性の高いメタセシス反応用触媒とすることができる。
【００２７】
一般式（１）において、Ｌで表される配位子の具体例としては、特に限定されることなく、以下の基が挙げられる。
ハロゲン基の具体例としては、クロロ基、ブロモ基、ヨード基が挙げられる。
また、アルコキシ基の具体例としては、メトキシ基、エトキシ基、イソプロポキシ基、ｔ−ブトキシ基、ｎ−ブトキシ基が挙げられる。置換基を有するアルコキシ基の具体例としては、トリフルオロメトキシ基、ペンタフルオロエトキシ基、１，１，１，３，３，３−ヘキサフルオロ−２−メチル−２−プロポキシ基が挙げられる。
アリーロキシ基の具体例としては、フェノキシ基、４−メチルフェノキシ基、２，６−ジメチルフェノキシ基、２，６−ジイソプロピルフェノキシ基が挙げられる。置換基を有するアリーロキシ基の具体例としては、ペンタフルオロフェノキシ基が挙げられる。
イミド基の具体例としては、フェニルイミド基、２，６−ジメチルフェニルイミド基、２，６−ジイソプロピルフェニルイミド基、エチルイミド基、シクロヘキシルイミド基、アダマンチルイミド基が挙げられる。
アミド基の具体例としては、ジメチルアミド基、ジイソプロピルアミド基、ジフェニルアミド基が挙げられる。
アシルオキシ基の具体例としては、アセテート基、トリフェニルアセテート基が挙げられる。
また、Ｌで表される配位子２つが互いに結合して形成される配位子の例としては、２，２’−ビフェノキシ基や３，３’−ジ（ｔ−ブチル）−５，５’，６，６’−テトラメチル−２，２’−ビフェノキシ基を挙げることができる。
【００２８】
一般式（１）において、ｎは、Ｌで表される配位子の個数を表す。ｎは、２〜６の整数であり、特に好ましくは６である。
【００２９】
一般式（１）において、Ａは、窒素原子またはリン原子を表す。特に、Ａは窒素原子であることが好ましい。一般式（１）で表される遷移金属錯体において、このＡで表される原子は、正の電荷を有し、負の電荷を有する遷移金属原子Ｍ（錯体の中心金属）とイオン対を形成して、錯体の一部を形成する。
【００３０】
一般式（１）において、Ｒ1、Ｒ2、Ｒ3およびＲ4は、それぞれ、置換基を有していてもよい炭素数１〜２０のアルキル基または置換基を有していてもよい炭素数６〜２０のアリール基を表す。この炭素数１〜２０のアルキル基の具体例としては、特に限定されることなく、メチル基、エチル基、イソプロピル基、ｔ−ブチル基、ｎ−ブチル基が挙げられる。炭素数６〜２０のアリール基の具体例としては、特に限定されることなく、フェニル基、４−メチルフェニル基、２，６−ジメチルフェニル基、２，６−ジイソプロピルフェニル基、メシチル基が挙げられる。なお、Ｒ1、Ｒ2、Ｒ3およびＲ4で表される基は、同一の基であっても、互いに異なる基であってもよく、また、Ｒ1、Ｒ2、Ｒ3およびＲ4のうちの少なくとも２つが互いに結合して、Ａで表される窒素原子またはリン原子と共に環構造を形成していても良い。そして、Ｒ1、Ｒ2、Ｒ3およびＲ4で表される基は、炭素数１〜１０のアルキル基であることが好ましい。
【００３１】
一般式（１）で表される本発明の遷移金属錯体を、より具体的に例示すると、［テトラメチルアンモニウム］［フェニルイミドタングステン（ＶＩ）ペンタクロリド］、［テトラメチルアンモニウム］［フェニルイミドモリブデン（ＶＩ）ペンタクロリド］、［テトラｎ−ブチルアンモニウム］［フェニルイミドタングステン（ＶＩ）ペンタクロリド］、［テトラｎ−ブチルアンモニウム］［フェニルイミドモリブデン（ＶＩ）ペンタクロリド］、［テトラｎ−ブチルアンモニウム］［シクロヘキシルイミドタングステン（ＶＩ）ペンタクロリド］、［１，３−ジメチルイミダゾリウム］［フェニルイミドタングステン（ＶＩ）ペンタクロリド］、［ピリジニウム］［フェニルイミドタングステン（ＶＩ）ペンタクロリド］、［テトラｎ−ブチルホスホニウム］［フェニルイミドモリブデン（ＶＩ）ペンタクロリド］、［テトラｎ−ブチルアンモニウム］［フェニルイミドタングステン（ＶＩ）テトラクロリドモノアセテート］、［テトラｎ−ブチルアンモニウム］［ビス｛３，３’−ジ（ｔ−ブチル）−５，５’，６，６’−テトラメチル−２，２’−ビフェノキシ｝オキシタングステン（ＶＩ）クロリド］、［テトラｎ−ブチルアンモニウム］［ビス｛３，３’−ジ（ｔ−ブチル）−５，５’，６，６’−テトラメチル−２，２’−ビフェノキシ｝オキシモリブデン（ＶＩ）クロリド］、［テトラｎ−ブチルアンモニウム］［ビス｛３，３’−ジ（ｔ−ブチル）−５，５’，６，６’−テトラメチル−２，２’−ビフェノキシ｝フェニルイミドタングステン（ＶＩ）クロリド］、［テトラｎ−ブチルアンモニウム］［ビス｛３，３’−ジ（ｔ−ブチル）−５，５’，６，６’−テトラメチル−２，２’−ビフェノキシ｝モノ（２，６−ジメチルフェノキシ）フェニルイミドタングステン（ＶＩ）］、［テトラｎ−ブチルアンモニウム］［ビス｛３，３’−ジ（ｔ−ブチル）−５，５’，６，６’−テトラメチル−２，２’−ビフェノキシ｝モノ（２，６−ジメチルフェノキシ）オキシタングステン（ＶＩ）］、［テトラｎ−ブチルアンモニウム］［テトラキス（２，６−ジメチルフェノキシ）オキシタングステン（ＶＩ）クロリド］、［テトラｎ−ブチルアンモニウム］［テトラキス（２，６−ジメチルフェノキシ）フェニルイミドタングステン（ＶＩ）クロリド］、［テトラｎ−ブチルアンモニウム］［テトラキス（２，６−ジメチルフェノキシ）オキシモリブデン（ＶＩ）クロリド］、［テトラｎ−ブチルアンモニウム］［ペンタキス（２，６−ジメチルフェノキシ）フェニルイミドタングステン（ＶＩ）］、［テトラｎ−ブチルアンモニウム］［フェニルイミドタングステン（ＶＩ）テトラクロリド（１，１，１，３，３，３−ヘキサフルオロ−２−メチル−２−プロポキシド）］、［テトラｎ−ブチルアンモニウム］［ペンタキス（１，１，１，３，３，３−ヘキサフルオロ−２−メチル−２−プロポキシド）フェニルイミドタングステン（ＶＩ）］を挙げることができる。
【００３２】
一般式（１）で表される本発明の遷移金属錯体を得る方法は、特に限定されないが、次に述べる本発明の遷移金属錯体の製造方法の一実施態様によれば、好適に本発明の遷移金属錯体を得ることができる。すなわち、本発明の遷移金属錯体の製造方法の一実施態様は、下記の一般式（２）で表される遷移金属錯体と下記の一般式（３）で表されるオニウム塩とを溶媒中で混合することにより、上記一般式（１）で表される本発明の遷移金属錯体を製造するものである。
【００３３】
ＭＬmＬ´p      （２）
【００３４】
一般式（２）中、ＭおよびＬが表すものは、それぞれ、一般式（１）中のＭおよびＬが表すものと同じである。なお、Ｌで表される配位子が錯体中に２個以上存在する場合（すなわち、一般式（２）のｍが２以上の場合）には、これらの配位子は、それぞれ、同一の配位子であっても、互いに異なる配位子であってもよく、また、少なくとも２つが互いに結合して、中心金属であるＭと共に環構造を形成していても良い。また、Ｌで表される配位子のうち、少なくとも１つは、置換基を有していてもよいアルコキシ基、置換基を有していてもよいアリーロキシ基、置換基を有していてもよいイミド基、置換基を有していてもよいアミド基、および置換基を有していてもよいアシルオキシ基から選択される配位子である必要がある。また、ｍは、１〜５の整数であり、好ましくは５である。
また、一般式（２）中、Ｌ´は中性配位子を表し、ｐは０または１である。そして、一般式（２）中、Ｌ´で表される中性配位子を構成しうる化合物の例としては、ジエチルエーテル、ジブチルエーテル、テトラヒドロフランなどのエーテル類、酢酸エチル、酢酸ブチルなどのエステル類、アセトン、ベンゾフェノンなどのケトン類、トリエチルアミン、ピリジン、２,６−ルチジン、１−メチルイミダゾールなどの３級アミン類、トリフェニルホスフィンなどのリン化合物を挙げることができるが、これらに限定されるものではない。なお、本発明の遷移金属錯体の製造方法の一実施態様において、Ｌ´で表される中性配位子は、一般式（３）で表されるオニウム塩と反応させた際に中心金属であるＭから解離する。
【００３５】
【化４】
2015133075.tif 000006
【００３６】
一般式（３）中、Ａ、Ｒ1、Ｒ2、Ｒ3およびＲ4が表すものは、それぞれ、一般式（１）中のＡ、Ｒ1、Ｒ2、Ｒ3およびＲ4が表すものと同じである。また、一般式（３）中のＸ-は、ハロゲン化物イオン、置換基を有していてもよいアルコキシドアニオン、置換基を有していてもよいアリーロキシドアニオンおよび置換基を有していてもよいカルボキシレートアニオンから選択されるアニオンを表す。なお、Ｘ-で表されるアニオンは、目的とする本発明の遷移金属錯体（一般式（１）で表される遷移金属錯体）において、中心金属に対する配位子（一般式（１）においてＬで表される配位子）となるものである。Ｘ-の具体例としては、Ｌで表される配位子の例として挙げた基のうちのハロゲン基、アルコキシ基、アリーロキシ基およびアシルオキシ基の具体例に対応するアニオンを挙げることができる。一般式（３）で表されるオニウム塩の具体例としては、テトラメチルアンモニウムクロリド、テトラｎ−ブチルアンモニウムクロリド、テトラメチルアンモニウム（１，１，１，３，３，３−ヘキサフルオロ−２−メチル−２−プロポキシド）、テトラｎ−ブチルアンモニウム（１，１，１，３，３，３−ヘキサフルオロ−２−メチル−２−プロポキシド）、テトラメチルアンモニウム（２，６−ジメチルフェノキシド）、テトラｎ−ブチルアンモニウム（２，６−ジメチルフェノキシド）、テトラｎ−ブチルアンモニウムアセテート、テトラメチルアンモニウムトリフェニルアセテート、イミダゾリウムクロリド、イミダゾリウム（２，６−ジメチルフェノキシド）、イミダゾリウム（１，１，１，３，３，３−ヘキサフルオロ−２−メチル−２−プロポキシド）、ピロリジニウムクロリド、ピロリジニウム（２，６−ジメチルフェノキシド）、テトラメチルホスホニウムクロリド、テトラｎ−ブチルホスホニウムクロリドが挙げられるが、これらに限定されるものではない。
【００３７】
本発明の遷移金属錯体の製造方法の一実施態様では、上記の一般式（２）で表される、従来、メタセシス反応用触媒の成分として用いられてきた遷移金属錯体と、上記の一般式（３）で表されるオニウム塩（アンモニウム塩またはホスホニウム塩）とを溶媒中で混合することにより、目的物である本発明の遷移金属錯体（一般式（１）で表される遷移金属錯体）を得ることができる。
ここで、一般式（２）で表される従来の遷移金属錯体と、一般式（３）で表されるオニウム塩とを混合することにより本発明の遷移金属錯体を得ることができるメカニズムは、明らかではないが、以下の通りであると推察される。即ち、中心金属がルイス酸性の高い原子（例えば、タングステン原子など）である場合、オニウム塩のアニオンＸ-が中心金属に対して共有結合性の高いイオン結合を形成すると共に、アニオンＸ-のマイナスの電荷が分子全体に非局在化することにより、アート型のオニウム塩錯体を形成し、本発明の遷移金属錯体が得られると推察される。また、中心金属が上記以外の原子（例えばモリブデン原子など）の場合においても、中心金属のルイス酸性が低すぎず、また、オニウム塩が安定であることから、タングステン原子などの場合と同様にアート型のオニウム塩錯体を形成することができると推察される。なお、オニウム塩と中心金属とは協奏的な反応でなく、オニウム塩のアニオンと中心金属との反応である。そのためオニウム塩におけるＲ1、Ｒ2、Ｒ3およびＲ4の種類は、溶媒に対するオニウム塩の溶解性には影響するものの、従来の遷移金属錯体の中心金属との反応に対する影響はわずかであることが推察される。
【００３８】
本発明の遷移金属錯体を得るために用いる溶媒は、遷移金属錯体およびオニウム塩を溶解または分散させることが可能であって、反応に影響しないものであれば、特に限定されないが、溶媒としては有機溶媒が好ましく用いられる。用いられうる有機溶媒の具体例としては、ベンゼン、トルエン、キシレンなどの芳香族炭化水素；ジクロロメタン、クロロホルム、１，２−ジクロロエタンなどのハロゲン化脂肪族炭化水素；クロロベンゼン、ジクロロベンゼンなどのハロゲン化芳香族炭化水素；ニトロメタン、ニトロベンゼン、アセトニトリルなどの含窒素炭化水素；ジエチルエーテル、テトラヒドロフランなどのエーテル；ペンタン、ヘキサン、ヘプタンなどの脂肪族炭化水素；シクロヘキサン、メチルシクロヘキサン、デカヒドロナフタレン、ビシクロヘプタン、トリシクロデカン、シクロオクタンなどの脂環族炭化水素などを挙げることができる。これらのなかでも、オニウム塩の溶解性の観点からは、ハロゲン化脂肪族炭化水素が好ましく用いられる。なお、それぞれの成分の有機溶媒中の濃度は、特に限定されず、その混合順序も任意である。
【００３９】
一般式（２）で表される遷移金属錯体と、一般式（３）で表されるオニウム塩とを溶媒中で混合する際の、それぞれの成分の比率は特に限定されないが、一般式（３）で表されるオニウム塩の一般式（２）で表される遷移金属錯体に対する割合（一般式（３）で表されるオニウム塩／一般式（２）で表される遷移金属錯体）は、モル比で、１〜１００倍が好ましく、１〜１０倍がより好ましい。この割合が小さすぎると、一般式（１）で表される遷移金属錯体の生成効率が不十分となるおそれがあり、この割合が大きすぎると、目的の遷移金属錯体を一般式（３）で表されるオニウム塩（未反応のオニウム塩）から分離することが困難となるおそれがある。
【００４０】
一般式（２）で表される遷移金属錯体と、一般式（３）で表されるオニウム塩とを溶媒中で混合する温度も特に限定されないが、通常−１００℃〜１５０℃の範囲で選択され、好ましくは−８０℃〜８０℃の範囲で選択される。混合時間も、特に限定されないが、通常１０秒間〜２４時間の間で選択される。
【００４１】
一般式（２）で表される遷移金属錯体と、一般式（３）で表されるオニウム塩とを溶媒中で混合することによって得られる一般式（１）で表される遷移金属錯体は、例えば、混合に用いた溶媒を留去することなどにより回収することができる。
【００４２】
例えば、以上のようにして得られる本発明の遷移金属錯体では、従来、メタセシス反応用触媒の成分として用いられてきた遷移金属錯体（一般式（２）で表される遷移金属錯体）に比して、水や酸素などに対する安定性が大幅に改良される。したがって、本発明の遷移金属錯体では、メタセシス反応用触媒の成分として用いられてきた従来の遷移金属錯体の弱点であったハンドリング性が改良されるといえる。
【００４３】
また、例えば以上のようにして得られる、本発明の遷移金属錯体は、この遷移金属錯体以外の有機金属化合物からなる助触媒と組み合わせて用いることにより、高い活性を備えるメタセシス反応用触媒として用いることができる。すなわち、本発明のメタセシス反応用触媒は、本発明の遷移金属錯体、およびその遷移金属錯体以外の有機金属化合物からなる助触媒を含んでなるものである。
【００４４】
本発明のメタセシス反応用触媒において、本発明の遷移金属錯体と組み合わせる助触媒として用いられる有機金属化合物は、本発明の遷移金属錯体と組み合わせて用いることによりメタセシス反応活性を示すものであれば特に限定されないが、炭素数１〜２０の炭化水素基を有する周期律表第１、２、１２、１３または１４族の有機金属化合物が好適に用いられる。なかでも、有機リチウム化合物、有機マグネシウム化合物、有機亜鉛化合物、有機アルミニウム化合物、有機ケイ素化合物または有機スズ化合物が好ましく用いられ、有機リチウム化合物、有機マグネシウム化合物、有機アルミニウム化合物または有機ケイ素化合物が特に好ましく用いられる。
【００４５】
助触媒として用いられうる有機リチウム化合物の例としては、ｎ−ブチルリチウム、メチルリチウム、フェニルリチウム、ベンジルリチウム、ネオペンチルリチウム、ネオフィルリチウムなどを挙げることができる。
有機マグネシウム化合物の例としては、ブチルエチルマグネシウム、ブチルオクチルマグネシウム、ジヘキシルマグネシウム、ジベンジルマグネシウム、エチルマグネシウムクロリド、ｎ−ブチルマグネシウムクロリド、アリルマグネシウムブロミド、ネオペンチルマグネシウムクロリド、ネオフィルマグネシウムクロリド、ベンジルマグネシウムクロリドなどを挙げることができる。
有機亜鉛化合物の例としては、ジメチル亜鉛、ジエチル亜鉛、ジフェニル亜鉛などを挙げることができる。
有機アルミニウム化合物の例としては、トリメチルアルミニウム、トリエチルアルミニウム、トリイソブチルアルミニウム、ジエチルアルミニウムクロリド、ジイソブチルアルミニウムイソブトキシド、ジエチルアルミニウムエトキシド、エチルアルミニウムセスキクロリド、エチルアルミニウムジクロリドなどのアルキルアルミニウム、アルキルアルコキシアルミニウムまたはアルキルアルミニウムハライドを挙げることができ、さらに、これらの有機アルミニウムと水との反応によって得られる従来公知のアルミノキサンを挙げることができる。
有機ケイ素化合物の例としては、トリエチルシランを挙げることができる。
有機スズ化合物の例としては、テトラメチルスズ、テトラ（ｎ−ブチル）スズ、テトラフェニルスズなどを挙げることができる。
【００４６】
助触媒として用いる有機金属化合物の量は、用いる有機金属化合物の種類によって異なるが、一般式（１）で表される遷移金属錯体の中心金属の量に対して、０．１〜１０，０００モル倍であることが好ましく、０．２〜５，０００モル倍であることがより好ましく、０．５〜２，０００モル倍であることが特に好ましい。有機金属化合物の量が少なすぎると、得られるメタセシス反応用触媒の触媒活性が十分でないものとなるおそれがあり、有機金属化合物の量が多すぎると、メタセシス反応用触媒が副反応を引き起こし易いものとなるおそれがある。
【実施例】
【００４７】
以下に、実施例および比較例を挙げて、本発明についてより具体的に説明する。なお、各例中の％は、特に断りのない限り、質量基準である。【００４８】
各種の測定および評価については、以下の方法に従って行った。【００４９】
（１）ＮＭＲ測定
核磁気共鳴装置（ＪＥＯＬ社製「ＪＮＭ−ＥＸ４００ＷＢ ｓｐｅｃｔｒｏｍｅｔｅｒ」）を用いて測定した。用いた溶媒は各例において示す。なお、1Ｈ−ＮＭＲは、３９９．６５ＭＨｚの周波数で測定し、13Ｃ−ＮＭＲは、１００．４０ＭＨｚの周波数で測定した。【００５０】
（２）Ｘ線構造解析
湾曲イメージングプレート単結晶自動Ｘ線構造解析装置「Ｒ−ＡＸＩＳ ＲＡＰＩＤ ＩＩ」（リガク社製）により、Ｍｏ−Ｋα線を用いて、−１８０℃で測定を行った。なお、構造解析は「Ｃｒｙｓｔａｌ Ｓｔｒｕｃｔｕｒｅ」（リガク社製）により行った。【００５１】
（３）錯体の安定性評価
試料となる錯体０．４ｇをクロロホルム１０ｇに添加して、攪拌することにより、均一な溶液とした後、気温２２℃、湿度５０％に調整した恒温恒湿ボックス内で、その溶液を大気に曝露し、６０分間溶液の色の変化を観察することにより、錯体の安定性を評価した。【００５２】
（４）開環重合体の数平均分子量
クロロホルム−ｄを溶媒として、開環重合体の1Ｈ−ＮＭＲ測定を行い、重合体鎖末端に存在する水素原子の数と重合体鎖末端以外に存在する水素原子の数との比を求めた。そして、その比に基づいて開環重合体の数平均分子量を算出した。【００５３】
（５）開環重合体の水素化反応における水素化率
オルトジクロロベンゼン−ｄ4を溶媒として、１５０℃で開環重合体水素化物の1Ｈ−ＮＭＲ測定を行った。そして、その結果に基づいて水素化率を算出した。【００５４】
（６）開環重合体水素化物の融点
示差走査熱量計を用いて、１０℃／分の速度で昇温して測定した。【００５５】
（７）開環重合体水素化物のメソ・ダイアッド／ラセモ・ダイアッドの比
オルトジクロロベンゼン−ｄ4を溶媒として、１５０℃で開環重合体水素化物の13Ｃ−ＮＭＲ測定を行った。そして、メソ・ダイアッド由来の４３．３５ｐｐｍのシグナルと、ラセモ・ダイアッド由来の４３．４３ｐｐｍのシグナルとの強度比に基づいてメソ・ダイアッド／ラセモ・ダイアッドの比を決定した。【００５６】
〔実施例１〕
−［テトラｎ−ブチルアンモニウム］［フェニルイミドタングステン（ＶＩ）ペンタクロリド］の合成と安定性評価−
攪拌機付きガラス反応器に、室温（２５℃）下で、一般式（２）で表される遷移金属錯体であるフェニルイミドタングステン（ＶＩ）テトラクロリドジエチルエーテル錯体（Ｗ（＝ＮＰｈ）Ｃｌ4（Ｅｔ2Ｏ））０．２７１ｇおよびジエチルエーテル１０ｍＬを添加し、攪拌して溶解させ溶液とした。そして、さらに一般式（３）で表されるオニウム塩であるテトラｎ−ブチルアンモニウムクロリド０．１５４ｇ（１ｅｑ）をジクロロメタン１０ｍＬに溶解したものを添加した。テトラｎ−ブチルアンモニウムクロリドのジクロロメタン溶液の添加の後、暗緑色であった溶液は明緑色の溶液へと変化した。その後、２５℃を保ちながら、反応器中の溶液を１８時間にわたって撹拌したところ、明るい緑色の微結晶固体が析出した。得られた反応混合物から、微結晶固体を遠心分離により分別して取り出し、ヘキサンで２回洗浄した。その後、ヘキサンを留去することにより、緑色の固体が９５％の収率で得られた。次いで、得られた固体を、ジクロロメタンに溶解し、得られた溶液を−３０℃に冷却してから静置することにより再結晶させると、緑色柱状結晶の固体が得られた。得られた固体の収量は０．３０ｇ（収率７０％）であった。得られた固体について、1Ｈ−ＮＭＲおよび13Ｃ−ＮＭＲ（溶媒：クロロホルム−ｄ）を測定し、さらに、Ｘ線構造解析を行ったところ、得られた固体は、一般式（１）で表される遷移金属錯体である［テトラｎ−ブチルアンモニウム］［フェニルイミドタングステン（ＶＩ）ペンタクロリド］であると同定された。次いで、得られた固体について、錯体の安定性評価を行ったが、６０分間で色の変化は認められず、錯体は比較的に安定なものであった。なお、得られた［テトラｎ−ブチルアンモニウム］［フェニルイミドタングステン（ＶＩ）ペンタクロリド］について、Ｘ線構造解析により得られたＯＲＴＥＰ図を図１に示す。また、得られた［テトラｎ−ブチルアンモニウム］［フェニルイミドタングステン（ＶＩ）ペンタクロリド］のＮＭＲスペクトルデータは以下の通りである。
1Ｈ−ＮＭＲ（ＣＤＣｌ3）  δ７．６２（ｔ，２Ｈ，Ｈaryl），７．２５（ｄ，２Ｈ，Ｈaryl），６．８１（ｔ，１Ｈ，Ｈaryl），３．１８（ｂｒｓ、８Ｈ、ＣＨ2），１．５８（ｂｒｓ，８Ｈ，ＣＨ2），１．３９（ｍ，８Ｈ，ＣＨ2），０．９３（ｔ，１２Ｈ，ＣＨ3）；13Ｃ−ＮＭＲ（ＣＤＣｌ3）  δ１４６．７，１３３．１，１２６．８，５９．０，２４．２，１９．８，１３．８【００５７】
〔実施例２〕
−ビス｛３，３’−ジ（ｔ−ブチル）−５，５’，６，６’−テトラメチル−２，２’−ビフェノキシ｝フェニルイミドタングステン（ＶＩ）の合成−
攪拌機付きガラス反応器に、フェニルイミドタングステン（ＶＩ）テトラクロリドジエチルエーテル錯体（Ｗ（＝ＮＰｈ）Ｃｌ4（Ｅｔ2Ｏ））２．９０ｇおよびジエチルエーテル３０ｍＬを添加し、得られた混合物を−７８℃に冷却した。そして、さらに３，３’−ジ（ｔ−ブチル）−５，５’，６，６’−テトラメチル−２，２’−ビフェノキシリチウム４．１９ｇをジエチルエーテル３０ｍＬに溶解したものを添加した。この混合物を徐々に室温に戻し、反応器中の混合物を１８時間にわたって撹拌した。１８時間撹拌した後、反応混合物から溶媒を留去したのち、残留物をトルエン／ヘキサン（質量比＝１／３）の混合溶媒に溶解し、溶解せずに残った白色沈殿物をセライトで濾別した。その後、溶液から溶媒を留去すると、赤色固体が９６％の収率で得られた。得られた赤色固体をトルエン／ヘキサン（質量比＝１／４）の混合溶媒に溶解して、−３０℃に冷却し、静置して再結晶させることにより、赤色針状微結晶の固形物を得た。得られた固体の収量は４．６３ｇ（収率８０％）であった。得られた固体について、1Ｈ−ＮＭＲおよび13Ｃ−ＮＭＲ（溶媒：ベンゼン−ｄ6）を測定し、さらに元素分析を行ったところ、得られた固体は、一般式（２）で表される遷移金属錯体であるビス｛３，３’−ジ（ｔ−ブチル）−５，５’，６，６’−テトラメチル−２，２’−ビフェノキシ｝フェニルイミドタングステン（ＶＩ）であると同定された。【００５８】
−［テトラｎ−ブチルアンモニウム］［ビス｛３，３’−ジ（ｔ−ブチル）−５，５’，６，６’−テトラメチル−２，２’−ビフェノキシ｝フェニルイミドタングステン（ＶＩ）クロリド］の合成と安定性評価−
攪拌機付きガラス反応器に、室温下で、上記で得たビス｛３，３’−ジ（ｔ−ブチル）−５，５’，６，６’−テトラメチル−２，２’−ビフェノキシ｝フェニルイミドタングステン（ＶＩ）０．５１ｇおよびジクロロメタン１０ｍＬを添加し、攪拌して溶解させ溶液とした。そして、さらに一般式（３）で表されるオニウム塩であるテトラｎ−ブチルアンモニウムクロリド０．１４３ｇ（１ｅｑ）をジクロロメタン１０ｍＬに溶解したものを添加した。テトラｎ−ブチルアンモニウムクロリドのジクロロメタン溶液の添加の後、暗赤色であった溶液は明赤色の溶液へと変化した。その後、２５℃を保ちながら、反応器中の溶液を１８時間にわたって撹拌した。１８時間撹拌した後、溶液から溶媒を留去すると、赤色の固体が９５％の収率で得られた。次いで、得られた固体を、ジエチルエーテルに溶解し、その溶液を−３０℃に冷却してから静置することにより、再結晶させると、赤色柱状結晶の固体が得られた。得られた固体の収量は０．４０ｇ（収率６１％）であった。得られた固体について、1Ｈ−ＮＭＲおよび13Ｃ−ＮＭＲ（溶媒：ベンゼン−ｄ6）を測定し、さらに、Ｘ線構造解析を行ったところ、得られた固体は、一般式（１）で表される遷移金属錯体である［テトラｎ−ブチルアンモニウム］［ビス｛３，３’−ジ（ｔ−ブチル）−５，５’，６，６’−テトラメチル−２，２’−ビフェノキシ｝フェニルイミドタングステン（ＶＩ）クロリド］であると同定された。次いで、得られた固体について、錯体の安定性評価を行ったが、６０分間で色の変化は認められず、錯体は比較的に安定なものであった。なお、得られた［テトラｎ−ブチルアンモニウム］［ビス｛３，３’−ジ（ｔ−ブチル）−５，５’，６，６’−テトラメチル−２，２’−ビフェノキシ｝フェニルイミドタングステン（ＶＩ）クロリド］について、Ｘ線構造解析により得られたＯＲＴＥＰ図を図２に示す。また、得られた［テトラｎ−ブチルアンモニウム］［ビス｛３，３’−ジ（ｔ−ブチル）−５，５’，６，６’−テトラメチル−２，２’−ビフェノキシ｝フェニルイミドタングステン（ＶＩ）クロリド］のＮＭＲスペクトルデータは以下の通りである。
1Ｈ−ＮＭＲ（Ｃ6Ｄ6）  δ７．１７（ｓ，２Ｈ，Ｈaryl），７．１４（ｓ，２Ｈ，Ｈaryl），７．１０（ｔ，２Ｈ，Ｈaryl），６．４８（ｔ，１Ｈ，Ｈaryl），５．６３（ｄ，２Ｈ，Ｈaryl），２．６０（ｔ，４Ｈ，ＣＨ2），２．４５（ｓ，６Ｈ，ＣＨ3），２．２９（ｔ，４Ｈ，ＣＨ2），２．２４（ｓ，６Ｈ，ＣＨ3），１．８８（ｓ，１８Ｈ，ｔ−Ｂｕ），１．６９（ｓ，１８Ｈ，ｔ−Ｂｕ），１．６７（ｓ，６Ｈ，ＣＨ3），１．５３（ｓ，６Ｈ，ＣＨ3），１．０７（ｍ，８Ｈ，ＣＨ2），０．９３（ｍ，８Ｈ，ＣＨ2），０．８３（ｔ，１２Ｈ，ＣＨ3）；13Ｃ−ＮＭＲ（Ｃ6Ｄ6）  δ１６４．５，１６４．０，１５１．６，１３６．１，１３４．１，１３３．２，１３３．１，１３０．１，１２９．４９，１２９．４７，１２７．０，１２６．３，１２５．７，１２５．１，１２４．９，３５．２，３４．８，３３．０，３１．５，２９．７，２４．０，２０．８，２０．１，１９．７，１７．３，１６．６，１３．９【００５９】
〔比較例１〕
一般式（２）で表される遷移金属錯体であるフェニルイミドタングステン（ＶＩ）テトラクロリドジエチルエーテル錯体について、安定性評価を行ったところ、緑色であった溶液が３０分後に黒色に変色した。この変色は、錯体が大気中の水分により分解したことを示唆するものであり、錯体は比較的に不安定なものであったといえる。【００６０】
〔比較例２〕
実施例２で合成した、一般式（２）で表される遷移金属錯体であるビス｛３，３’−ジ（ｔ−ブチル）−５，５’，６，６’−テトラメチル−２，２’−ビフェノキシ｝フェニルイミドタングステン（ＶＩ）について、安定性評価を行ったところ、赤色であった溶液が３０分後に黒色に変色した。この変色は、錯体が大気中の水分により分解したことを示唆するものであり、錯体は比較的に不安定なものであったといえる。【００６１】
〔実施例３〕
攪拌機付きガラス反応器に、実施例１で得られた［テトラｎ−ブチルアンモニウム］［フェニルイミドタングステン（ＶＩ）ペンタクロリド］０．０３９３ｇおよびクロロホルム４ｍＬを添加して、溶液とした。次いで、この溶液を０℃に冷却した。そして、この溶液に、助触媒であるジエチルアルミニウムエトキシドの１．０２モル％ヘキサン溶液０．１６２ｍＬを加えた後、その溶液を室温（２５℃）に戻した。次いで、得られた溶液に、ジシクロペンタジエン７．５ｇ、シクロヘキサン２７ｇおよび１−ヘキサン０．３２ｇを添加し、５０℃において重合反応を開始した。重合反応開始後、速やかに溶液の粘度が上昇した。２時間重合反応を継続させた後、重合反応溶液に大量のアセトンを注いで沈殿物を凝集させ、その沈殿物を濾別し、洗浄した。その後、４０℃で２４時間減圧乾燥した。得られた開環重合体の収量は７．３ｇであり、数平均分子量は１０，８００であった。次に、攪拌機付きオートクレーブに、得られた開環重合体３．０ｇおよびシクロヘキサン４７ｇを加えた。そして、シクロヘキサン１０ｍＬに水素添加触媒としてＲｕＨＣｌ（ＣＯ）（ＰＰｈ3）２０．００１５７ｇを分散させたものをさらに添加し、水素圧４．０ＭＰａ、１６０℃で８時間水素化反応を行った。この水素化反応液を多量のアセトンに注いで生成した開環重合体水素化物を完全に析出させ、濾別洗浄後、４０℃で２４時間減圧乾燥した。得られた開環重合体水素化物の水素化率は９９％以上であり、メソ・ダイアッド／ラセモ・ダイアッドの比は１０／９０であった。また、減圧乾燥した開環重合体水素化物をそのまま試料として用いて測定した開環重合体水素化物の融点は２７０℃であった。そして、減圧乾燥した開環重合体水素化物を３００℃で１０分間加熱して十分に溶融させた後に、溶融物を１０℃／分の速度で降温して室温まで冷却させ、十分に結晶化させた。得られた結晶化物を試料として用いて測定した開環重合体水素化物の融点は２７０℃であった。【００６２】
〔実施例４〕
攪拌機付きガラス反応器に、実施例２で得られた［テトラｎ−ブチルアンモニウム］［ビス｛３，３’−ジ（ｔ−ブチル）−５，５’，６，６’−テトラメチル−２，２’−ビフェノキシ｝フェニルイミドタングステン（ＶＩ）クロリド］０．０７１４ｇおよびジエチルエーテル４ｍＬを添加して、溶液とした。次いで、この溶液を−７８℃に冷却した。そして、この溶液に、助触媒であるｎ−ブチルリチウム０．０７２６ｇをヘキサン１ｍＬに溶解させた溶液を加えた後、その溶液を室温（２５℃）に戻した。次いで、得られた溶液に、ジシクロペンタジエン７．５ｇ、シクロヘキサン２７ｇおよび１−ヘキサン０．３２ｇを添加し、８０℃において重合反応を開始した。重合反応開始後、速やかに白色の沈殿物が析出した。２時間重合反応を継続させた後、重合反応溶液に大量のアセトンを注いで沈殿物を凝集させ、その沈殿物を濾別し、洗浄した。その後、４０℃で２４時間減圧乾燥した。得られた開環重合体の収量は７．４ｇであり、数平均分子量は２０，７００であった。次に、攪拌機付きオートクレーブに、得られた開環重合体３．０ｇおよびシクロヘキサン４７ｇを加えた。そして、シクロヘキサン１０ｍＬに水素添加触媒としてＲｕＨＣｌ（ＣＯ）（ＰＰｈ3）２０．００１５７ｇを分散させたものをさらに添加し、水素圧４．０ＭＰａ、１６０℃で８時間水素化反応を行った。この水素化反応液を多量のアセトンに注いで生成した開環重合体水素化物を完全に析出させ、濾別洗浄後、４０℃で２４時間減圧乾燥した。得られた開環重合体水素化物の水素化率は９９％以上であり、メソ・ダイアッド／ラセモ・ダイアッドの比は９５／５であった。また、減圧乾燥した開環重合体水素化物をそのまま試料として用いて測定した開環重合体水素化物の融点は２９０℃であった。そして、減圧乾燥した開環重合体水素化物を３２０℃で１０分間加熱して十分に溶融させた後に、溶融物を１０℃／分の速度で降温して室温まで冷却させ、十分に結晶化させた。得られた結晶化物を試料として用いて測定した開環重合体水素化物の融点は２８９℃であった。【００６３】
実施例１および２の結果から、一般式（２）で表される遷移金属錯体と一般式（３）で表されるオニウム塩とを溶媒中で混合することにより、一般式（１）で表される遷移金属錯体が得られることが判る。また、実施例１および２と比較例１および２との錯体の安定性評価の結果を比較すると判るように、一般式（１）で表される遷移金属錯体は、一般式（２）で表される従来の遷移金属錯体に比して、水や酸素が存在する大気中で安定なものであるといえる。さらに、実施例３および４の結果から、一般式（１）で表される遷移金属錯体は、助触媒となる有機金属化合物と組み合わせることにより、ジシクロペンタジエンを開環重合可能なものであり、しかも、立体規則性を制御して開環重合を行うことができるものであることが判る。
【図１】
2015133075.tif 000010
【図２】
2015133075.tif 000011
【国際調査報告】
2015133075.tif 000012
2015133075.tif 000013
2015133075.tif 000014
2015133075.tif 000015
2015133075.tif 000016